FR 2939156 A1 20100604 FR 0858137 A 20081128 Textile souple pour la réalisation de zones coupe-feu La présente invention concerne des textiles destinés à être utilisés dans le bâtiment, et plus particulièrement pour la création de zones coupe-feu sur les toitures, par exemple autour des lanterneaux. Classiquement des textiles de verre étaient utilisés, lesdits textiles étant collés sur les membranes qui constituent le revêtement de toit, ces membranes étant le plus souvent en polychlorure de vinyle (PVC). Ces textiles doivent être ignifugés en raison de la réglementation en vigueur et de leur situation car les zones dans lesquelles ils sont appliqués peuvent être à l'origine de la propagation d'un éventuel feu par la toiture. Par exemple en Europe ils doivent être classés MO. Les tissus traditionnellement utilisés étaient fixés par collage sur la membrane constituant le revêtement de toit avec l'apport d'une colle. Des évolutions de ces produits ont été proposées, avec des textiles préalablement enduits d'une colle thermo-fusible qui permettait de coller le tissu sur la membrane sans apport de colle et par simple chauffage, ce qui permettait de simplifier les techniques de mise en oeuvre. En raison de la situation sur la toiture de ces textiles, il est important que les finitions soient esthétiquement satisfaisantes et fixées de façon à éviter tout décollement, une prise au vent pouvant conduire à l'arrachement desdits textiles, et tout défaut d'étanchéité. Classiquement les textiles utilisés comportaient une face extérieure enduite en polymère à base de silicone en raison de la bonne tenue au vieillissement des silicones. Cependant, ces revêtements à base de silicone, ne permettent pas des collages efficaces et définitifs et surtout ne permettent pas le collage par thermosoudage si il y a recouvrement au niveau des finitions. Pour fixer définitivement ces raccords, il est également possible d'effectuer des fixations mécaniques, par exemple par rivetage, qui ne sont pas satisfaisantes esthétiquement, ou d'utiliser des colles spéciales qui compliquent les techniques de pose et contraignent à l'utilisation d'outils susceptibles par ailleurs de dégrader les membranes. En outre ces textiles doivent présenter des propriétés de résistance au feu et les additifs couramment utilisés comportent des sels d'antimoine associés à des composés halogénés. D'une part, l'antimoine peut comporter des traces de métaux lourds comme le plomb, et le trioxyde d'antimoine est classé dans la catégorie 3 comme substance préoccupante pour l'homme en raison d'effets cancérigènes possibles en Europe (JOCE, 1994). D'autre part, les dérivés halogénés comme les polybromobiphényles ou diphényléthers polybromés sont classés CMR (cancérigène mutagène reprotoxique) et visés par la législation européenne RoHS (2002/95/CE). Un textile susceptible d'être utilisé dans les zones coupe-feu pour qu'il ne présente plus les problèmes posés par les produits existants, devrait présenter les propriétés suivantes : permettre un assemblage par thermo-soudage du textile à la fois avec les membranes de revêtement de toit et avec le textile lui-même dans les zones de recouvrement, - présenter une résistance au vieillissement satisfaisante tant en terme d'aspect esthétique que de propriétés mécaniques, - ses propriétés de résistance au feu ne devraient pas être conférées ni par des sels d'antimoine ni par des dérivés halogénés, - présenter une résistance à l'eau satisfaisante pour garantir la stabilité du collage à l'hydrolyse. La présente invention, permet de résoudre l'ensemble de ces problèmes, et répond au cahier des charges tant en terme de vieillissement qu'en terme de collage par thermo-soudage. 30 L'invention concerne un textile souple enduit, thermocollant, caractérisé en ce qu'il comprend une trame textile enduite au moins sur les deux faces par un matériau polymérique ayant une plage de ramollissement comprise entre 100° C et 250° C, ledit matériau polymérique comprenant : 20 25 - un polyuréthanne ne comportant pas de fonction ionique, - un ignifugeant constitué par un composé phosphoré, et/ou - une charge minérale choisie parmi les sels de zinc ou d'aluminium seuls ou en mélange. Dans un mode de réalisation, la plage de ramollissement est comprise entre 150° C et 250 ° C. Le polyuréthanne est choisi parmi les polyuréthannes ayant une tg inférieure à 25° C, de préférence inférieure à 0° C et encore de préférence inférieure à -20° C. Dans un mode de réalisation, le polyuréthanne est appliqué en phase solvant. Les solvants utilisés sont choisis parmi les alcools et les solvants aromatiques seuls ou en mélange, par exemple l'isopropanol et/ou le toluène. Dans un mode de réalisation, le polyuréthanne est appliqué par une technique d'enduction à chaud dite technique � hot melt �. Les techniques d'enduction sous forme d'émulsion du polyuréthanne ne permettent pas de répondre au cahier des charges en terme de résistance du collage à l'hydrolyse. En effet, ces formulations contiennent nécessairement des polyuréthannes comprenant des fonctions ioniques qui après enduction peuvent avoir une influence négative sur la propriété d'hydrofugation recherchée. L'ignifugeant est constitué par un composé phosphoré, choisi parmi les composés phosphore azote, les phosphinates métalliques, les phosphates esters et les phosphates de bore seuls ou en mélange. Dans un mode de réalisation, le composé phosphoré est choisi dans le groupe constitué par le polyphosphate d'ammonium, le phosphinate métallique de formule [R1 R2PO2]n-Mn+ (Pekoflam STC), le phosphore polyol (exolit OP550) ou le phosphate de bore (budit 326). La charge minérale est choisie dans le groupe constitué par le borate de zinc, l'hydroxystannate de zinc, le trihydrate d'alumine. Le textile est constitué par des fils en matière inorganique choisie dans le groupe constitué par le verre, la silice, la céramique ou le basalte, lesdits fils étant tissés ou non tissés. Dans certains modes de réalisation, le textile est constitué par des fils en matière organique comme le polyamide, l'alcool de polyvinyle, le polyester, lesdits fils étant tissés ou non tissés. Dans un mode de réalisation, le textile est constitué par des fils en verre. L'enduction est effectuée par les techniques classiquement utilisées dans l'enduction des textiles comme l'enduction directe ou l'enduction par transfert. On entend par enduction directe une enduction par dépose directe à l'aide d'une racle ou d'un cylindre ou par lame d'air, à la barre meyer (ou procédé champion), voire par enduction rideau ou enduction par transfert de film ou � film press �, sur le support du matériau polymérique à l'état de solution en phase solvant ou en fusion. On entend par enduction par transfert une enduction par dépôt du matériau polymérique sur un papier transfert revêtu par des silicones, du polypropylène ou du PTFE à l'aide d'une racle ou d'un cylindre, puis transfert par déroulage sur le textile. Dans un mode de réalisation, l'enduction ne peut être effectuée sur les deux faces du textile en une seule opération. Dans un mode de réalisation, une enduction est effectuée par extrusion de la couche de polyuréthanne sur le verre. Dans un mode de réalisation, un film PU constitué d'une mince couche de polyuréthanne ignifugé est contre-collé sur chacune des faces du textile par fusion hot melt par lamination/calandrage. Dans un mode de réalisation, le matériau polymérique est enduit à un poids compris entre 10 et 30 g/m2 par face. Dans un mode de réalisation, l'enduction est réalisée à un poids compris entre 12 et 25 g/m2 par face. Dans un mode de réalisation, l'enduction peut être pigmentée, sur l'une des faces ou sur les deux, cette pigmentation étant effectuée par ajout d'une charge dite pigmentaire dans le matériau polymérique. Le ratio entre la charge minérale et l'ignifugeant phosphoré varie de 0 (pas de charge minérale) à 2 (deux fois plus de charge minérale par rapport à l'ignifugeant phosphoré). Dans un mode de réalisation, la teneur en ignifugeant phosphoré et/ou charge minérale (soit les charges) par rapport au polyuréthanne sec est comprise entre 3 et 400 parts de charge(s) et/ou ignifugeant pour 100 parts de PU sec, de préférence entre 20 et 150 parts de charge(s) et/ou ignifugeant pour 100 parts du PU sec. Le textile selon l'invention est souple, c'est-à-dire qu'il présente des propriétés de conformabilité. Le terme souple, désignant le textile selon l'invention, signifie qu'il est possible d'enrouler ce dernier selon un rayon de courbure relativement faible de l'ordre du cm. L'invention concerne également l'utilisation d'un textile selon l'invention pour la réalisation d'une zone coupe-feu sur les toitures. Elle concerne également une méthode d'ignifugation des toitures dans les zones proximales des lanterneaux comprenant les étapes de : - on dispose d'un textile selon l'invention, - on applique ledit textile dans la zone à ignifuger, - on colle par chauffage le textile sur la toiture, - on effectue la finition en collant par chauffage un rabat dudit textile sur le textile lui-même. L'invention concerne également un procédé de fabrication d'un textile enduit, souple, thermocollant sur les deux faces par un matériau polymérique, caractérisé en ce que : - on dispose d'un matériau polymérique ayant une plage de ramollissement comprise entre 100° C et 250° C, comprenant un polyuréthanne ne comportant pas de fonction ionique, un ignifugeant constitué par un composé phosphoré, et/ou une charge minérale choisie parmi les sels de zinc ou d'aluminium seuls ou en mélange, - on dispose d'un textile, - on dépose le matériau polymérique par enduction, extrusion ou lamination sur le textile. Dans un mode de réalisation, la dépose du matériau polymérique sur le textile est effectuée simultanément sur les deux faces du textile. Dans un autre mode de réalisation, lorsque le matériau polymérique est déposé en phase solvant, on effectue une étape de séchage pour éliminer le solvant, ledit séchage étant effectué par passage dans un four. Exemples : Formulations : Essai polyuréthanne Ignifugeant charge minérale A 85% 15% 0% B 75% 15% 10% C 75% 0% 25% Le polyuréthanne utilisé est le produit ICAFLEX NE128, commercialisé par la société ICAP SIRA. L'ignifugeant est du polyphosphate d'ammonium, commercialisé par la société CLARIANT sous la dénomination EXOLIT AP 422. La charge minérale est du trihydrate d'alumine commercialisé par la société ALCAN sous la dénomination SAFIC ALCAN SF4. Les pourcentages sont donnés pour des matières commerciales. La viscosité des formulations peut être ajustée par l'ajout de solvants adéquats. Une coloration grise peut par exemple être obtenue par l'ajout de poudre aluminium à hauteur de 3% de la formule totale (Multimet 1000 LP). Enduction : Enduction racle en l'air sur tissu de verre 397 g/m2. Séchage 1 minute 110° C. Conditions de contre-collage et de tests : Sous presse à 160° C pendant 1 minute sous 30 bars. La force de pelage est mesurée en délaminant des bandes de 5 cm de large sur un dynamomètre. Le test de vieillissement est réalisé en plaçant l'assemblage tissu / membrane PVC dans de l'eau à 80° C. Les poids d'enduction déposés en produit sec sont inférieurs à 10%. 5 Un résultat M1 sur le banc de test au feu est interprété comme MO. Résultats : Essai Poids Force de Force de Force de Classement d'enduction pelage sur pelage sur pelage feu sec (face 1 / membrane membrane tissu sur face 2) PVC à PVC tissu à neuf vieillissement neuf 7 jours A 15/16 g/m2 47 N 43 N 6 N M1 B 18-19 g/m2 58 N indécollable 5 N M1 C 15-15 g/m2 65 N 28 N 6,5 N M1 Une chute de l'ordre de 50% de la force de pelage suite au vieillissement est acceptable. De même, les forces mesurées tissu sur tissu sont suffisantes pour l'application visée. REVENDICATIONS1.- Textile souple enduit, thermocollant, caractérisé en ce qu'il comprend une trame textile enduite au moins sur les deux faces par un matériau polymérique ayant une plage de ramollissement comprise entre 100° C et 250° C, ledit matériau polymérique comprenant : - un polyuréthanne ne comportant pas de fonction ionique, - un ignifugeant constitué par un composé phosphoré, et/ou - une charge minérale choisie parmi les sels de zinc ou d'aluminium seuls ou en mélange. 2.- Textile selon la revendication 1, caractérisé en ce que le polyuréthanne est choisi parmi les polyuréthannes ayant une tg inférieure à 25° C, de préférence inférieure à 0° C et encore de préférence inférieure à -20° C. 3.- Textile selon l'une des revendications 1 ou 2, caractérisé en ce que le composé phosphoré est choisi parmi les composés phosphore azote, les phosphinates métalliques, les phosphates esters et les phosphates de bore. 20 4.- Textile selon la revendication 3, caractérisé en ce que le composé phosphoré est choisi dans le groupe constitué par le polyphosphate d'ammonium, le phosphinate métallique de formule [RIR2PO2]n-Mn+, le phosphore polyol ou le phosphate de bore. 25 5.- Textile selon l'une des revendications précédentes, caractérisé en ce que la charge minérale est choisie dans le groupe constitué par le borate de zinc, l'hydroxystannate de zinc, le trihydrate d'alumine. 6.- Textile selon l'une des revendications précédentes, caractérisé en ce 30 que le textile est constitué par des fils en matière inorganique choisie dans le groupe constitué par le verre, la silice, la céramique ou le basalte, lesdits fils étant tissés ou non tissés.15 7.- Textile selon la revendication 6, caractérisé en ce que le textile est constitué par des fils en verre. 8.- Textile selon l'une des revendications précédentes, caractérisé en ce 5 que le matériau polymérique est enduit à un poids compris entre 10 et 30 g/m2 par face. 9.- Textile selon la revendication 8, caractérisé en ce que le matériau polymérique est enduit à un poids compris entre 12 et 25 g/m2 par face. 10.- Textile selon l'une des revendications précédentes, caractérisé en ce que le ratio entre la charge minérale et l'ignifugeant est compris entre 0 et 2. 11.- Textile selon l'une des revendications précédentes, caractérisé en ce 15 que la teneur en charge(s) minérale(s) et/ou ignifugeant par rapport au polyuréthanne sec est comprise entre 3 et 400 parts de charge(s) et/ou ignifugeant pour 100 parts de PU sec. 12. Utilisation d'un textile selon l'une quelconque des revendications 1 à 11 20 pour la réalisation d'une zone coupe-feu sur les toitures. 13. Méthode d'ignifugation des toitures dans les zones proximales des lanterneaux comprenant les étapes de : - on dispose d'un textile selon l'une des revendications 1 à 11, 25 - on applique ledit textile dans la zone à ignifuger, - on colle par chauffage le textile sur la toiture, - on effectue la finition en collant par chauffage un rabat dudit textile sur le textile lui-même. 30 14. Procédé de fabrication d'un textile enduit, souple, thermocollant sur les deux faces par un matériau polymérique, caractérisé en ce que : - on dispose d'un matériau polymérique ayant une plage de ramollissement comprise entre 100° C et 250° C, comprenant un polyuréthanne ne comportant 10pas de fonction ionique, un ignifugeant constitué par un composé phosphoré, et/ou une charge minérale choisie parmi les sels de zinc ou d'aluminium seuls ou en mélange, - on dispose d'un textile, - on dépose le matériau polymérique par enduction, extrusion ou lamination sur le textile. 15. Procédé selon la revendication 14, caractérisé en ce que la dépose du matériau polymérique sur le textile est effectuée simultanément sur les deux faces. 16. Procédé selon l'une quelconque des revendications 14 ou 15, caractérisé en ce que la dépose du matériau polymérique est effectuée par enduction en phase solvant et comprend en outre une étape de séchage.15